(57)【要約】【課題】本発明は、銅繊維を使用しなくとも粉体塗装を可能とし、製品の長期信頼性を維持した上で、摩擦特性を十分に確保することができ、銅を含有していないブレーキ摩擦材を提供することを目的とする。【解決手段】本発明は、少なくとも強化繊維材、結合材、摩擦調整材、充填材、およびｐＨ調整材を含有してなるブレーキ摩擦材において、前記ブレーキ摩擦材の全体量を１００質量％としたとき、銅を含む材料を含まず、かつ、０.０５質量％以上かつ０．１質量％以下の炭素繊維を含有し、該炭素繊維の繊維長が１ｍｍ以上であることを特徴とするブレーキ摩擦材であることを特徴とする。【選択図】図１
2019173872.tif 000002
【特許請求の範囲】
【請求項１】
少なくとも強化繊維材、結合材、摩擦調整材、充填材、およびｐＨ調整材を含有してなるブレーキ摩擦材において、
前記ブレーキ摩擦材の全体量を１００質量％としたとき、銅を含む材料を含まず、かつ、０.０５質量％以上かつ０．１質量％以下の炭素繊維を含有し、該炭素繊維の繊維長が１ｍｍ以上であることを特徴とするブレーキ摩擦材。
【請求項２】
前記炭素繊維の繊維長が１０ｍｍ以上であることを特徴とする請求項１に記載のブレーキ摩擦材。
【発明の詳細な説明】
【技術分野】
【０００１】
本発明は、ブレーキ摩擦材に関する。
【背景技術】
【０００２】
従来、自動車等のブレーキ摩擦材においては、銅繊維等の金属繊維と、アラミド繊維等の有機繊維と、ウォラストナイト、セピオライト、チタン酸カリウム繊維、チタン酸ナトリウム多結晶繊維、炭素繊維、ロックウール等の無機繊維と、フェノール樹脂等の結合材と、黒鉛、二硫化モリブデン等の潤滑材と、アルミナ粉、ジルコンサンド、カシューダスト、セラミック粉、金属粉等の摩擦調整材と、硫酸バリウム等の充填材と、水酸化カルシウム等のｐＨ調整材を混合することにより、強度、接着性、摩擦特性、摩耗特性、鳴き特性等のブレーキ特性を満足するように調整されている（特許文献１参照）。
【０００３】
前記材料のうち、炭素繊維は摩擦係数を低下させるというデメリットがある一方で、軽量、高強度、高耐熱性という優れた特性を有していることから、ライニング材の補強や耐熱性の向上を目的として使用されている（特許文献２参照）。
また、強度と耐久性を有し、フェード現象を抑制し得るブレーキ摩擦材を提供するため、炭素繊維を３〜３０質量％含有する繊維ブロックを分散した摩擦材が開示されている（特許文献３参照）。
さらに、結合材との結び付きを強固にし、補強効果をより良く発揮させるため、表面に官能基を導入した炭素繊維を含む摩擦材も知られている（特許文献４参照）。
【先行技術文献】
【特許文献】
【０００４】
【特許文献１】特開２０１２−２３３０６４号公報
【特許文献２】特開昭５５−１５７６７２号公報
【特許文献３】特開平２−２１２６３４号公報
【特許文献４】特開２０１０−２８５５７８号公報
【発明の概要】
【発明が解決しようとする課題】
【０００５】
上述のように炭素繊維は、ブレーキ摩擦材の材料として使用する際、その優れた力学特性に着目される一方で、炭素繊維が有する優れた特性の１つである導電性については今まで着目されていなかった。
ブレーキ摩擦材は常に風雨に晒される環境下において使用されるため、信頼性を確保するためにブレーキ摩擦材からなるライニング材とバックプレートの境界部における錆の発生防止を目的とし、表面に塗装が施されている。
【０００６】
塗装には、環境負荷低減とコスト低減の観点から、溶剤を使用せず、かつ塗料を無駄なく使用することができる粉体塗装が用いられる。これは、帯電させた粉体塗料を被塗物に付着させ、そのまま焼成して塗膜を形成する方法であることから、静電気による電荷を逃がすために被塗物をアースする必要がある。
【０００７】
ところで、一部の国において環境負荷を低減するため、一般的なブレーキ摩擦材に含まれている銅の金属繊維を規制しようとする法規制が進められている。このため、本発明者は銅の金属繊維を除いたブレーキ摩擦材について研究開発を行っている。しかし、銅の金属繊維を含むブレーキ摩擦材は導電性に優れているので、上述の粉体塗装に有利であるが、銅の金属繊維を含まないブレーキ摩擦材は導電性が不足し、粉体塗装を行った場合、十分な膜厚の塗膜を形成できないことがわかった。塗膜の厚さが不足した場合、ブレーキ摩擦材からなるライニング材とバックプレートの境界部から錆が発生し、この錆が進展するとライニング材がバックプレートから剥離する可能性が生じる。
即ち、従来のライニング材には銅繊維が使用されてきたが、これを廃止することにより導電性が失われ、アースが困難となり、十分な塗膜が形成されず、錆の発生により接着強度が低下し、結果として長期信頼性が損なわれるという課題があった。
【０００８】
そこで本発明では、銅繊維を使用しなくとも粉体塗装を可能とし、製品の長期信頼性を維持した上で、摩擦特性を十分に確保することができ、銅を含む材料を含有していないブレーキ摩擦材を提供することを目的とする。
【課題を解決するための手段】
【０００９】
本発明のブレーキ摩擦材は、少なくとも強化繊維材、結合材、摩擦調整材、充填材、およびｐＨ調整材を含有してなるブレーキ摩擦材において、前記ブレーキ摩擦材の全体量を１００質量％としたとき、銅を含む材料を含まず、かつ、０.０５質量％以上かつ０．１質量％以下の炭素繊維を含有し、該炭素繊維の繊維長が１ｍｍ以上であることを特徴とする。
【発明の効果】
【００１０】
本発明によれば、銅を含有する材料を使用しないことにより、環境負荷の低減が可能となる。また、銅繊維の代わりに配合量と繊維長を最適化した炭素繊維を含有していることで、ブレーキ摩擦材に効果的に導電性を付与することができ、粉体塗装性が向上することで長期間使用時における錆の発生を防止することが可能となる。
従って、本発明によれば、実質的に銅を含む材料を含有せず、粉体塗装が容易で、優れた摩擦特性を確保しつつ、長期間使用時の錆の発生を防止できるブレーキ摩擦材を提供することができる。
【図面の簡単な説明】
【００１１】
【図１】本実施形態のブレーキ摩擦材の一適用例としてのブレーキパッドを示す正面図。
【図２】実施例と比較例において作製した複数のブレーキ摩擦材における摩擦係数と炭素繊維配合量の相関関係を示すグラフ。
【図３】実施例と比較例において作製した複数のブレーキ摩擦材における電気抵抗値と炭素繊維配合量の相関関係を示すグラフ。
【発明を実施するための形態】
【００１２】
以下、ブレーキ摩擦材を実施するための形態について説明する。
なお、この形態は、発明の趣旨をより良く理解させるために具体的に説明するものであり、特に指定のない限り、本発明を限定するものではない。
【００１３】
本実施形態のブレーキ摩擦材は、自動車などの車両の制動に用いられるディスクブレーキ用のブレーキパッド及びドラムブレーキ用のブレーキシュー等に用いられるブレーキ摩擦材である。これらのブレーキパッドやブレーキシューは、ディスクロータやブレーキドラム等の被制動部材に当接して摩擦力を生じさせることで車両を制動する。
【００１４】
図１に一例として、ディスクブレーキ用のブレーキパッド１を示す。このブレーキパッド１は、バックプレート２と、バックプレート２の表面に接着されたブレーキ摩擦材３とからなっている。このブレーキパッド１は、バックプレート２において車両の非回転部に支持されることになり、バックプレート２においてブレーキ摩擦材３と反対側がディスクブレーキキャリパで押圧されることにより、ブレーキ摩擦材３が車輪とともに回転するディスクに接触してディスクの回転にブレーキをかけるものである。
【００１５】
本実施形態のブレーキ摩擦材３は、少なくとも強化繊維材、結合材、摩擦調整材、充填材、およびｐＨ調整材を含有してなるブレーキ摩擦材において、ブレーキ摩擦材の全体量を１００質量％としたとき、銅元素を含む材料を含まず、かつ、０．０５質量％以上かつ０．１質量％以下の炭素繊維を含有し、当該炭素繊維の繊維長が１ｍｍ以上であることを特徴とする。
本実施形態のブレーキ摩擦材３において、前記強化繊維としてアラミド繊維などを適用することができ、前記結合材としてフェノール樹脂などを適用することができる。また、有機系摩擦調整材としてカシューダスト、ゴム粉などを適用することができ、無機系摩擦調整材として亜鉛粉などの粉末あるいは酸化ジルコニウムなどの粉末を適用することができ、充填材として硫酸バリウムなどを適用することができ、ｐＨ調整材として水酸化カルシウムなどを適用することができる。
また、本実施形態のブレーキ摩擦材３において、前記各種材料の他に、潤滑材として黒鉛、マイカ、コークス、三硫化アンチモン、二硫化モリブデンなどを含んでいても良く、無機繊維としてチタン酸カリウム繊維、ウォラストナイト、ロックウールなどを含んでいても良い。
【００１６】
本実施形態のブレーキ摩擦材３において、炭素繊維の含有量を０．０５質量％以上かつ０．１質量％以下とすることが望ましく、この範囲の炭素繊維を含んでいることにより、導電性を確保し、摩擦係数を好適な値とすることができる。
炭素繊維の含有量が０．０５質量％未満である場合、ブレーキ摩擦材３の導電性を十分に確保できなくなり、粉体塗装性が低下する。炭素繊維の含有量が０．１質量％を超えるとブレーキ摩擦材３の摩擦係数が急激に低下するおそれがある。
【００１７】
本実施形態のブレーキ摩擦材３において、炭素繊維の繊維長を１ｍｍ以上とすることが必要であり、炭素繊維の繊維長を１ｍｍ以上とすることにより、導電性を得やすくなり、上述の配合量で良好な塗装性を得ることができようになる。
炭素繊維の繊維長が１ｍｍ未満であると導電性を得るために炭素繊維の配合量を増加する必要があり、結果として摩擦係数が目標の範囲を満足しなくなる。
炭素繊維の繊維長が１ｍｍ以上１０ｍｍ未満の範囲では、塗装性と摩擦特性への影響は生じない。しかし、繊維長がこの範囲の炭素繊維は凝集し易いので、配合する際に注意が必要であり、凝集した炭素繊維が多く含まれている場合、ブレーキ摩擦材３に凝集体が混入し、ブレーキ摩擦材３の表面に凝集体が露出して外観不良となるおそれがある。このため、優れた塗装性と摩擦特性を具備した上に外観不良の問題も考慮すると、炭素繊維の繊維長は１０ｍｍ以上であることが好ましい。
【００１８】
以上説明したブレーキ摩擦材３は、上述の各成分を必要量秤量して混合し、混合材を金型によって目的の形状に圧縮成形して得られる。また、この圧縮成形品をバックプレート２に接着剤で接着し、必要な研磨や溝加工を施すことで図１に示すブレーキパッド１を得ることができる。
【００１９】
上述の配合のブレーキ摩擦材３であるならば、従来のブレーキパッドに用いられていた銅元素を含有する材料を使用しないことにより、環境負荷の低減が可能となる。また、銅繊維の代わりに配合量と繊維長を最適化した炭素繊維を望ましい範囲含有していることにより、ブレーキ摩擦材に効果的に導電性を付与することができ、粉体塗装性が向上することで十分な厚さのブレーキ摩擦材３を形成でき、長期間使用時における錆の発生を防止できるブレーキ摩擦材３を提供できる。即ち、粉体塗装性を向上させることで十分な厚さの塗膜を形成できるので、該塗膜を焼成することにより十分な厚さのブレーキ摩擦材３を得ることができ、錆発生のおそれのないブレーキ摩擦材３を形成できる。
従って、本実施形態によれば、実質的に銅元素を含有せず、環境負荷の低減が可能であり、粉体塗装性が良好であって、優れた摩擦特性を確保しつつ、長期間使用時の錆の発生を防止できるブレーキ摩擦材３を提供することができる。
【実施例】
【００２０】
ブレーキ摩擦材を取り付けるためのバックプレートを十分に洗浄した後、ブレーキ摩擦材と接する面に接着剤を塗布し乾燥させた。
次に、以下の表１、表２に示すように炭素繊維を０．０５〜０．１質量％含有し、他の成分は、結合材としてフェノール樹脂、強化繊維としてアラミド繊維、無機繊維としてチタン酸カリウム繊維、ウォラストナイト、セピオライト、ロックウール、セラミック繊維、潤滑材として黒鉛、マイカ，コークス、三硫化アンチモン、二硫化モリブデン、PTFE、有機系摩擦調整材としてカシューダスト、ゴム粉、ＮＢＲ、アクリルゴム、無機系摩擦調整材として酸化ジルコニウム、珪酸ジルコニウム、亜鉛粉、バーミキュライト、タルク、ｐＨ調整材として水酸化カルシウム、充填材として硫酸バリウムを各表に示すように含有量となるように配合した。表１、表２において各成分の配合量の単位は全て質量％を示す。
【００２１】
表１、表２に示す各配合割合の混合物を常温にて所定の金型に投入し、圧力５０ＭＰａにて冷間成形した。
これら各組成の冷間成形品と接着剤を塗布した裏金を１５０℃に設定した金型に投入し、所定の圧力、時間で加熱圧縮成形し、成形品を得た。さらに、金型から成形品を取り出し、２２０℃にて６時間熱処理し、研磨、溝加工、粉体塗装を実施し、実施例１〜６のブレーキパッドを作製した。
また、上述した実施例と同等の作製条件でブレーキパッドを作製する際、炭素繊維の繊維長と、炭素繊維の配合量を先に説明した望ましい範囲から外して作製した比較例１〜８のブレーキパッドを作製した。
以下の表１に実施例１〜６のブレーキパッドに用いた炭素繊維の繊維長を示し、表１に用いた材料の配合量（質量％）を示す。また、表２に比較例１〜８のブレーキパッドに用いた炭素繊維の繊維長を示し、表２に用いた材料の配合量（質量％）を示す。
実施例１〜６と比較例１〜８のブレーキパッドの外観は図１に示すブレーキパッドと同等である。
【００２２】
【表１】
2019173872.tif 000003
【００２３】
【表２】
2019173872.tif 000004
【００２４】
以上の如く製造した実施例と比較例のブレーキパッドについて、粉体塗装性、摩擦特性（自動車工業規格ＪＡＳＯ  Ｃ４０７「トラック・バス−ブレーキ装置−ダイナモメータ試験方法」）の評価を行った。
粉体塗装性の評価には、ブレーキパッド側面の塗装膜厚を用いることとし、摩擦特性の評価には、摩擦係数の代表値としてＪＡＳＯ  Ｃ４０７の第２効力試験における減速度３．０ｍ／ｓ２の計測値を用いることとした。
摩擦特性の評価において、第２効力試験における減速度３．０ｍ／ｓ２の計測値が０．３７以上の場合は摩擦特性が優れていると判断して、摩擦特性の欄にＯＫと表示した。
摩擦特性の評価において、第２効力試験における減速度３．０ｍ／ｓ２の計測値が０．３７未満の場合は摩擦特性に劣っていると判断して、摩擦特性の欄にＮＧと表示した。
これら評価の結果を以下の表３、表４に記載する。
【００２５】
【表３】
2019173872.tif 000005
【００２６】
【表４】
2019173872.tif 000006
【００２７】
実施例１〜６は、炭素繊維とフェノール樹脂（結合材）とアラミド繊維（強化繊維）と無機繊維と潤滑材と有機系摩擦調整材と無機系摩擦調整材とｐＨ調整材と充填材を含み、炭素繊維長１〜２５ｍｍ、炭素繊維の配合量０．０５〜０．１質量％の範囲の試料である。実施例１〜６は、境界部塗膜厚さが十分な厚さを有し、摩擦特性に優れていた。境界部塗膜厚さが十分な厚さを有する場合、長期間使用しても錆発生のおそれのないブレーキ摩擦材を形成できる。
実施例１〜６は、銅含有量を０％としている環境負荷低減が可能な例であるが、好適な配合量と好適な繊維長の炭素繊維を含有しているため、粉体塗装性に優れ、長期間使用しても錆発生のおそれがない上に、摩擦特性に優れた特徴を有する。
【００２８】
比較例１、２は、繊維長の短い炭素繊維を配合した例であるが、規定内の配合量では粉体塗装に必要な導電性が得られず、境界部塗膜厚さが不足し、十分な厚さの塗膜が得られないため、塗装性に問題を生じた。
比較例３〜５は、炭素繊維の配合量が少ないため、炭素繊維の繊維長を長くしても粉体塗装に必要な導電性が得られず、境界部塗膜厚さが不足し、十分な厚さの塗膜が得られないため、塗装性に問題を生じた。
比較例６〜８は、炭素繊維の配合量を多くした例であるが、導電性には問題ないものの第２効力試験における減速度３．０ｍ／ｓ２の計測値が低くなり（０．３７未満となり）、摩擦特性に劣る結果となった。
なお、後述する炭素繊維配合量と摩擦係数との相関関係から、炭素繊維配合量０．１質量％およびそれ以下の含有量の試料と、炭素繊維配合量０．１５質量％の試料およびそれ以上の含有量の試料との間で摩擦係数のレベル変位が大きいことがわかっている。炭素繊維配合量０．１質量％およびそれ以下の含有量の試料が示す摩擦係数のレベルと、炭素繊維配合量０．１５質量％の試料およびそれ以上の含有量の試料が示す摩擦係数のレベルの境界が０．３７となるので、０．３７以上と０．３７未満と把握できる境界は炭素繊維配合量について得られる摩擦係数の大小レベルを区別するという面から見た場合の境界基準として把握できる。
【００２９】
次に、炭素繊維の配合量がブレーキ摩擦材の摩擦特性に与える影響を知るために表５に示す配合量の比較例９〜１４を作製し、各例の摩擦特性について評価した。
摩擦特性の評価には、摩擦係数の代表値としてＪＡＳＯ  Ｃ４０７の第２効力試験における減速度３．０ｍ／ｓ２の計測値を用いた。
その結果を表５に示すとともに、摩擦係数と炭素繊維配合量の相関関係を図２に示す。
なお、表５では、炭素繊維配合量について、実施例との対比のために、実施例６の数値を比較例９〜１４の数値と対比して示す。
【００３０】
【表５】
2019173872.tif 000007
【００３１】
実施例６は、先に表１で示したように炭素繊維配合量０．１質量％、炭素繊維長２５ｍｍ、フェノール樹脂７．０質量％、アラミド繊維３．０質量％、無機繊維３０．０質量％、潤滑材１１．５質量％、有機系摩擦調整材６．０質量％、無機系摩擦調整材１０．０質量％、ｐＨ調整材３．０質量％、残部充填材の組成を有する試料である。実施例６の試料に対比するために、充填材の一部を炭素繊維に置き換える形式で炭素繊維配合量を変量し、他の成分は同等配合量として比較例９〜１４の試料を作製した。
【００３２】
表５と図３に示す結果が示すように、炭素繊維の配合量を０．１質量％以下の範囲とした試料は摩擦係数（第２効力）の値が優れているものの、０．１質量％を超えた炭素繊維を含有する試料では摩擦係数（第２効力）の値が急激に減少していることがわかった。
このことから、ブレーキ摩擦材において炭素繊維の配合量は０．１質量％以下が望ましいことがわかった。
【００３３】
次に、炭素繊維の配合量がブレーキ摩擦材の電気抵抗値と粉体塗布性に与える影響を知るために表６に示す配合量の比較例１５〜１９を作製し、各例の電気抵抗値と粉体塗布性について評価した。
それらの測定結果を表６に示すとともに、電気抵抗値（ｋΩ）と炭素繊維配合量の相関関係を図３に示す。
なお、表６では、炭素繊維配合量について、実施例との対比のために、実施例３、６の数値を比較例１５〜１９の数値と対比して示す。
【００３４】
【表６】
2019173872.tif 000008
【００３５】
実施例３は、先に表１で示したように炭素繊維配合量０．０５質量％、炭素繊維長２５ｍｍ、フェノール樹脂７．０質量％、アラミド繊維３．０質量％、無機繊維３０．０質量％、潤滑材１１．５質量％、有機系摩擦調整材６．０質量％、無機系摩擦調整材１０．０質量％、ｐＨ調整材３．０質量％、残部充填材の組成を有する試料である。実施例３、６の試料に対比するために、充填材の一部を炭素繊維に置き換える形式で炭素繊維配合量を変量し、他の成分は同等配合量として比較例１５〜１９の試料を作製した。
【００３６】
表６と図３に示す結果が示すように、炭素繊維を配合していない試料は粉体塗装ができないような大きな電気抵抗を示すが、炭素繊維の配合量を０．０５質量％とした試料は粉他塗装可能な電気抵抗値であり、０．１質量％以上の炭素繊維を含有する試料は更に電気抵抗値が低くなるので、問題なく塗装ができた。
また、表５と図２に示す摩擦係数の評価結果と合わせて考慮すると、ブレーキ摩擦材において炭素繊維の配合量は０．１質量％以下が望ましいことがわかる。
【００３７】
次に、ブレーキ摩擦材に配合する炭素繊維長の影響を把握するために、炭素繊維長：０．１５ｍｍの試料（炭素繊維配合量０．１質量％）、炭素繊維長：０．４ｍｍの試料（炭素繊維配合量０．１質量％）、炭素繊維長：１ｍｍの試料（炭素繊維配合量０．１質量％）、炭素繊維長：３ｍｍの試料（炭素繊維配合量０．１質量％）、炭素繊維長：１０ｍｍの試料（炭素繊維配合量０．１質量％）、炭素繊維長：２５ｍｍの試料（炭素繊維配合量      ０．１質量％）をそれぞれ作製し、これらのブレーキ摩擦材を個別に用いて図１に示す形状のブレーキパッドを作製し、各ブレーキパッドの外観観察を行った。
なお、この試験に用いたブレーキ摩擦材について、他の成分は、フェノール樹脂７．０質量％、アラミド繊維３．０質量％、無機繊維３０．０質量％、潤滑材１１．５質量％、有機系摩擦調整材６．０質量％、無機系摩擦調整材１０．０質量％、ｐＨ調整材３．０質量％、残部充填材の組成を有する。
【００３８】
得られた各ブレーキパッドについて外観の検査を目視により行ったところ、炭素繊維長０．１５ｍｍ、０．４ｍｍ、１０ｍｍ、２５ｍｍの試料はブレーキパッドの表面に特に問題は見られなかったが、炭素繊維長１ｍｍ、３ｍｍの試料にはブレーキパッドの表面に２〜３箇所、炭素繊維凝集体の存在を確認できた。
炭素繊維凝集体がブレーキ摩擦材の表面に存在すると外観不良となる可能性を有する。炭素繊維集合体が生成したのみでは塗装性、摩擦特性への影響はないので、ブレーキ摩擦材として特性上の問題にはならないが、ブレーキ摩擦材でブレーキパッドを形成した場合の外観をも考慮した場合、繊維長１０ｍｍ以上の炭素繊維を選択して用いることが好ましい。
【符号の説明】
【００３９】
１…ブレーキパッド、  ２…バックプレート、  ３…ブレーキ摩擦材。
【図１】
2019173872.tif 000009
【図２】
2019173872.tif 000010
【図３】
2019173872.tif 000011